"フェニルフェノール構造を有するメタアクリレートAを20~80質量部、下記一般式1で表されるテトラメチレングリコール骨格を有するジメタアクリレートB式中、R1、R2はそれぞれ独立に水素原子またはメチル基、nは3~50の正数を表すを3~35質量部含有し、光重合開始剤Cを0.5~10質量部含有し、ビフェニル型エポキシメタアクリレートDを10~45質量部含有する光学レンズシート用エネルギー線硬化型樹脂組成物。さらに成分Eとしてシリコーン化合物を含有することを特徴とする請求項1に記載のエネルギー硬化型樹脂組成物。成分Eがメタアクリロイル基を有することを特徴とする請求項2に記載のエネルギー硬化型樹脂組成物。請求項1に記載のフェニルフェノール構造を有するメタアクリレートAがo-フェニルフェノールメタアクリレート、o-フェニルフェノールモノエトキシメタアクリレート、o-フェニルフェノールポリエトキシメタアクリレート、p-フェニルフェノールメタアクリレート、p-フェニルフェノールモノエトキシメタアクリレート、及びp-フェニルフェノールポリエトキシメタアクリレートからなる群より選ばれる1以上であることを特徴とする請求項1乃至3の何れか一項に記載のエネルギー線硬化型樹脂組成物。E型粘度計で測定した25°Cでの粘度が50~5000mPasである請求項1乃至4の何れか一項に記載のエネルギー線硬化型樹脂組成物。請求項1乃至5の何れか一項に記載のエネルギー線硬化型樹脂組成物を硬化せしめて得られる硬化物。屈折率が1.56以上であることを特徴とする請求項6に記載の硬化物。請求項7に記載の硬化物を有する光学レンズシート。本発明の目的は、レンチキュラーレンズ、プリズムレンズ、マイクロレンズ等の光学レンズシートに適した樹脂組成物や、光線透過率、金型離型性に優れ、高屈折率でありながら耐久性耐擦傷性、耐スクラッチ性の高い硬化物を提供するものである。本発明者らは、前記課題を解決するため鋭意研究の結果、特定の組成を有する紫外線硬化性樹脂組成物及びその硬化物が前記課題を解決することを見出し、本発明を完成させた。即ち、本発明は1フェニルフェノール構造を有するメタアクリレートAを20~80質量部、下記一般式1で表されるテトラメチレングリコール骨格を有するジメタアクリレートB式中、R1、R2はそれぞれ独立に水素原子またはメチル基、nは3~50の正数を表すを3~35質量部、光重合開始剤Cを0.5~10質量部、ビフェニル型エポキシメタアクリレートDを10~45質量部含有する光学レンズシート用エネルギー線硬化型樹脂組成物。2さらに成分Eとしてシリコーン化合物を含有する1に記載のエネルギー硬化型樹脂組成物。3成分Eがメタアクリロイル基を有する2に記載のエネルギー硬化型樹脂組成物。41に記載のフェニルフェノール構造を有するメタアクリレートAがo-フェニルフェノールメタアクリレート、o-フェニルフェノールモノエトキシメタアクリレート、o-フェニルフェノールポリエトキシメタアクリレート、p-フェニルフェノールメタアクリレート、p-フェニルフェノールモノエトキシメタアクリレート、及びp-フェニルフェノールポリエトキシメタアクリレートからなる群より選ばれる1以上であることを特徴とする1~3に記載のエネルギー線硬化型樹脂組成物。5E型粘度計で測定した25°Cでの粘度が50~5000mPasである1乃至4のいずれか一項に記載のエネルギー線硬化型樹脂組成物。61乃至5のいずれか一項に記載のエネルギー線硬化型樹脂組成物を硬化せしめて得られる硬化物。7屈折率が1.56以上である6に記載の硬化物。86又は7に記載の硬化物を有する光学レンズシート。本発明の樹脂組成物は、安定性が良く、屈折率が高い。また、金型からの離型性、型再現性、基材フィルムとの密着性、耐久性耐擦傷性、耐スクラッチ性に優れている。そのため特にレンチキュラーレンズ、プリズムレンズ、マイクロレンズ等の光学レンズシートに適している。本発明の樹脂組成物に使用するフェニルフェノール構造を有するメタアクリレートAとしては、以下のものが挙げることができる。o-フェニルフェノールメタアクリレート、o-フェニルフェノールモノエトキシメタアクリレート、o-フェニルフェノールポリエトキシメタアクリレート、p-フェニルフェノールメタアクリレート、p-フェニルフェノールモノエトキシメタアクリレート、p-フェニルフェノールポリエトキシメタアクリレート、o-フェニルフェノールエポシキメタアクリレート、p-フェニルフェノールエポキシメタアクリレート等を挙げることができる。特にo-フェニルフェノールモノエトキシメタアクリレート、o-フェニルフェノールポリエトキシメタアクリレート、p-フェニルフェノールモノエトキシメタアクリレート、p-フェニルフェノールポリエトキシメタアクリレートが好ましい。フェニルフェノールポリエトキシメタアクリレートは、エトキシ構造部分の繰り返し数が平均で2~4の整数である化合物が好ましく、原料であるo-フェニルフェノール、p-フェニルフェノールとエチレンオキサイドとの反応物とメタアクリル酸を反応させることにより得ることができる。o-フェニルフェノール、p-フェニルフェノールは、市販品で例えば、O-PP、P-PPとして、何れも三光株製として入手できる。フェニルフェノールとエチレンオキサイドとの反応物は公知の方法により得ることができ、又、市販品も使用できる。フェニルフェノールとエチレンオキサイドとの反応物を、p-トルエンスルホン酸又は硫酸等のエステル化触媒、ハイドロキノンやフェノチアジン等の重合禁止剤の存在下に、好ましくは溶剤類例えば、トルエン、シクロヘキサン、n-ヘキサン、n-ヘプタン等の存在下、好ましくは70~150°Cでメタアクリル酸と反応させることによりフェニルフェノールポリエトキシメタアクリレートが得られる。メタアクリル酸の使用割合は、フェニルフェノールとエチレンオキサイドとの反応物1モルに対して1~5モル、好ましくは1.05~2モルである。エステル化触媒は使用するメタアクリル酸に対して0.1~15モル、好ましくは1~6モルである。テトラメチレングリコール骨格を有するジメタアクリレートBは、ポリテトラメチレングリコールとアクリル酸との反応により公知の方法にて得られる。ポリテトラメチレングリコールは市販品として容易に入手可能で、例えば、保土ヶ谷化学工業株製PTG-850、PTG-2000、PTG-2000L、PTG-3000、PTG-3000L、PTG-3500、PTG-3500L等が挙げられる。また、テトラメチレングリコール骨格を有するジメタアクリレートも市販品として容易に手に入れることが可能である。具体的には、日立化成工業株製FA-PTG9A、FA-PTG28A、FA-PTG49A、新中村化学工業株製A-PTMG-65、日油株製ブレンマーADT-250等が挙げられる。本発明の樹脂組成物に含有される光重合開始剤Cとしては、ベンゾイン、ベンゾインメチルエーテル、ベンゾインエチルエーテル、ベンゾインプロピルエーテル、ベンゾインイソブチルエーテル等のベンゾイン類;アセトフェノン、2,2-ジエトキシ-2-フェニルアセトフェノン、2,2-ジエトキシ-2-フェニルアセトフェノン、1,1-ジクロロアセトフェノン、2-ヒドロキシ-2-メチル-フェニルプロパン-1-オン、ジエトキシアセトフェノン、1-ヒドロキシシクロヘキシル-フェニルケトン、2-メチル-1-4-メチルチオフェニル-2-モルホリノプロパン-1-オン、オリゴ[2-ヒドロキシ-2-メチル-1-[4-1-メチルビニルフェニル]プロパノン]等のアセトフェノン類;2-エチルアントラキノン、2-tert-ブチルアントラキノン、2-クロロアントラキノン、2-アミルアントラキノン等のアントラキノン類;2,4-ジエチルチオキサントン、2-イソプロピルチオキサントン、2-クロロチオキサントン等のチオキサントン類;アセトフエノンジメチルケタール、ベンジルジメチルケタール等のケタール類;ベンゾフェノン、4-ベンゾイル-4-メチルジフェニルサルファイド、4,4-ビスメチルアミノベンゾフェノン等のベンゾフェノン類;2,4,6-トリメチルベンゾイルジフェニルホスフィンオキサイド、ビス2,4,6-トリメチルベンゾイル-フェニルホスフィンオキサイド、ジフェニル-2,4,6-トリメチルベンゾイルフォスフィンオキシド等のホスフィンオキサイド類等を挙げることができる。好ましくは、アセトフェノン類であり、さらに好ましくは2-ヒドロキシ-2-メチル-フェニルプロパン-1-オン、1-ヒドロキシシクロヘキシル-フェニルケトンを挙げることができる。なお、本発明の樹脂組成物においては、光重合開始剤Cは単独で用いてもよいし、複数種を混合して用いてもよい。本発明の樹脂組成物に含有されるビフェニル型エポキシメタアクリレートDは、公知の方法により公知のエポキシ樹脂をアクリル酸、メタクリル酸などの不飽和カルボン酸を用いてアクリル化することにより得ることができる。公知のエポキシ樹脂としては日本化薬株製NC-3000、NC-3000L、NC-3000H、NC-3000S、NC-3000-FH-75M等が挙げられる。また、得られたビフェニル型エポキシメタアクリレートを公知の方法によりカルボン酸変性させた化合物が好適に用いられる。本発明の樹脂組成物に含有されるシリコーン化合物Eとしては、非反応性シリコーン化合物と反応性シリコーン化合物がある。シリコーン化合物Eはジメチルシリコーンの側鎖及び/又は末端のメチル基の一部に有機基が導入されたものである。非反応性シリコーン化合物としては、ポリオキシアルキレンをジメチルシリコーンに導入したポリエーテル変性シリコーン、ジメチルシリコーンオイルのメチル基の一部をフェニルアルキル基に置換したアラルキル変性シリコーン、ジメチルシリコーンオイルのメチル基の一部を長鎖アルキル基に置換したアルキル変性シリコーン、フッ素置換アルキル変性シリコーンフルオロ変性シリコーン、ジメチルシリコーンオイルのメチル基の一部を高級脂肪酸エステルに置換した高級脂肪酸エステル変性シリコーン、ジメチルシリコーンオイルのメチル基の一部を高級脂肪酸アミドに置換した高級脂肪酸アミド変性シリコーン、ジメチルシリコーンオイルのメチル基の一部をフェニル基に置換したフェニル変性シリコーン等を挙げることができる。これら非反応性シリコーン化合物は市販品として容易に入手できる。反応性シリコーン化合物としては、シリコーンオイルのメチル基の一部をアミノアルキル基に置換したアミノ変性シリコーン、シリコーンオイルのメチル基の一部をエポキシ基含有アルキル基に置換したエポキシ変性シリコーン、脂環式エポキシ変性シリコーン、シリコーンオイルのメチル基の一部にアルキルアルコール機を導入したカルビノール変性シリコーン、シリコーンオイルのメチル基の一部をアクリロイル基に置換したメタアクリル変性シリコーン、シリコーンオイルのメチル基の一部にチオール基を導入したメルカプト変性シリコーン、シリコーンオイルのメチル基の一部をカルボキシル基含有アルキル基に置換したカルボキシル変性シリコーン、シリコーンオイルのメチル基の一部をフェノール基含有アルキル基に置換したフェノール変性シリコーン、シリコーンオイルのメチル基の一部をヒドロキシ基に置換したシラノール変性シリコーン、シラノール変性シリコーンやカルビノール変性シリコーンといったヒドロキシ基を有する変性シリコーンと各種イソシアネートを公知の方法にて反応させたウレタンメタアクリレート等を挙げることができる。好ましくはアクリロイル基を有する反応性シリコーン化合物メタアクリル変性シリコーンであり、更に好ましくはシリコーンオイルの側鎖のメチル基の一部をアクリロイル基に置換したメタアクリル変性シリコーンである。これら反応性シリコーン化合物は市販品として容易に入手できる。また本発明の樹脂組成物には、得られる本発明の樹脂組成物の粘度、屈折率、密着性などを考慮して、成分A、成分B、成分D以外のメタアクリレートを単独あるいは二種類以上を混合して使用してもよい。該メタアクリレートとしては、単官能メタアクリレート、2官能メタアクリレート、分子内に3個以上のメタアクリロイル基を有する多官能メタアクリレート、ポリエステルメタアクリレート、エポキシメタアクリレート等を使用することができる。単官能メタアクリレートとしては、例えば、イソボルニルメタアクリレート、ジシクロペンタニルメタアクリレート、ジシクロペンテニルメタアクリレート、ジシクロペンテニロキシエチルメタアクリレート、シクロヘキシルメタアクリレート等の脂環式メタアクリレート、ノニルフェノキシポリエチレングリコールメタアクリレート、ノニルフェノキシポリプロピレングリコールメタアクリレート、フェノキシヒドロキシプロピルメタアクリレート、フェノキシポリエチレンメタアクリレート、ベンジルメタアクリレート、エトキシ変性クレゾールメタアクリート、プロポキシ変性クレゾールメタアクリレート、ネオペンチルグリコールベンゾエートメタアクリレート、p-クミルフェノキシエチレングリコールメタアクリレート、トリブロモフェニルメタアクリレート、エトキシ変性トリブロモフェニルメタアクリレート、プロポキシ変性トリブロモフェニルメタアクリレート、モルホリンメタアクリレート等の芳香環を有するメタアクリレート、カプロラクトンメタアクリレート、テトラヒドロフルフリルメタアクリレート、カプロラクトン変性テトラヒドロフルフリルメタアクリレート等の複素環を有するメタアクリレート、イミド環構造を有するイミドメタアクリレート、ブタンジオールモノメタアクリレート、2-ヒドロキシエチルメタアクリレート、2-ヒドロキシプロピルメタアクリレート、2-ヒドロキシブチルメタアクリレート、4-ヒドロキシブチルメタアクリレート、ジプロピレングリコールメタアクリレート等の水酸基を有するメタアクリレート、ジメチルアミノエチルメタアクリレート、ブトキシエチルメタアクリレート、イソブチルメタアクリレート、t-ブチルメタアクリレート、オクタフルオロペンチルメタアクリレート、オクチルメタアクリレート、デシルメタアクリレート、イソデシルメタアクリレート、イソオクチルメタアクリレート、2-エチルヘキシルメタアクリレート、ステアリルメタアクリレート、イソステアリルメタアクリレート、イソミリスチルメタアクリレート、ラウリルメタアクリレート等のアルキル基を有するメタアクリレート、エトキシジエチレングリコールメタアクリレート、2-エチルヘキシルカルビトールメタアクリレート、ポリエチレングリコールメタアクリレート、ポリプロピレングリコールメタアクリレート等の多価アルコールのメタアクリレート等を挙げることができる。2官能メタアクリレートとしては、ヒドロピバルアルデヒド変性トリメチロールプロパンジメタアクリレート、エトキシ変性ビスフェノールAジメタアクリレート、プロポキシ変性ビスフェノールAジメタアクリレート、エトキシ変性ビスフェノールFジメタアクリレート、プロポキシ変性ビスフェノールFジメタアクリレート、エトキシ変性ビスフェノールSジメタアクリレート、プロポキシ変性ビスフェノールSジメタアクリレート、ビスフェノールAポリエトキシジメタアクリレート、ビスフェノールAポリプロポキシジメタアクリレート、ビスフェノールFポリエトキシジメタアクリレート、ヘキサヒドロフタル酸ジメタアクリレート等の芳香環を有するメタアクリレート、ジアクリル化イソシアヌレート等のイソシアネートのアクリル化物、1,4-ブタンジオールジメタアクリレート、1,6-ヘキサンジオールジメタアクリレート、1,9-ノナンジオールジメタアクリレート等の直鎖メチレン構造を有するメタアクリレート、トリシクロデカンジメタノールメタアクリレート、ジシクロペンタニルジアクリレート等の脂環式メタアクリレート、エチレングリコールジメタアクリレート、ポリエチレングリコールジメタアクリレート、プロピレングリコールジメタアクリレート、ポリプロピレンジメタアクリレート等の多価アルコールのジメタアクリレート等を挙げることができる。分子内に3個以上のメタアクリロイル基を有する多官能メタアクリレートとしては、トリスアクリロキシエチルイソシアヌレート等のイソシアヌレート環を有する多官能メタアクリレート、ペンタエリスリトールトリメタアクリレート、ペンタエリスリトールテトラメタアクリレート、ジペンタエリスリトールヘキサメタアクリレート、ジペンタエリスリトールペンタメタアクリレート、トリペンタエリスリトールヘキサメタアクリレート、トリペンタエリスリトールペンタメタアクリレート、トリメチロールプロパントリメタアクリレート、トリメチロールプロパンポリエトキシトリメタアクリレート、ジトリメチロールプロパンテトラメタアクリレート等の多価アルコールの多官能メタアクリレートを挙げることができる。ポリエステルメタアクリレートとしては、ジオール化合物と二塩基酸又はその無水物との反応物であるポリエステルジオールと、メタアクリル酸の反応物等が挙げられる。エポキシメタアクリレートとしては、ビスフェノールA型エポキシ樹脂、ビスフェノールF型エポキシ樹脂、フェノールノボラック型エポキシ樹脂、ビスフェノールAのプロピレンオキサイド付加物の末端グリシジルエーテル、フルオレンエポキシ樹脂、ビスフェノールS型エポキシ樹脂等のエポキシ樹脂類とメタアクリル酸との反応物等を挙げることができる。本発明の樹脂組成物の各成分の使用割合は、所望の屈折率やガラス転移温度Tgや粘度や密着性等を考慮して決められるが、成分A成分B成分Dのアクリレート成分を100質量部とした場合に、成分Aの含有量は20~80質量部であり、好ましくは30~60質量部である。成分Bの含有量は3~35質量部であり、好ましくは5~20質量部である。成分Dの含有量は10~45質量部であり、好ましくは15~30質量部である。その他のアクリレート成分の含有量は成分A成分B成分D成分の総量100質量部に対して、0~50質量部である。成分C及び成分Eは成分A成分B成分D成分の総量100質量部に対して、0.5~10質量部であり、好ましくは1~7質量部である。本発明の樹脂組成物には、前記成分以外に取り扱い時の利便性等を改善するために、離型剤、消泡剤、レベリング剤、光安定剤、酸化防止剤、重合禁止剤、帯電防止剤等を状況に応じて併用して含有することができる。更に、必要に応じて、アクリルポリマー、ポリエステルエラストマー、ウレタンポリマー及びニトリルゴム等のポリマー類も添加することができる。溶剤を加えることもできるが、溶剤を添加しないものが好ましい。本発明の樹脂組成物は、各成分を常法に従い混合溶解することにより調製することができる。例えば、撹拌装置、温度計のついた丸底フラスコに各成分を仕込み、40~80°Cにて0.5~6時間撹拌することにより得ることができる。本発明の樹脂組成物の粘度は、光学レンズを製造する際の形状の転写性や加工性の作業性に適した粘度として、E型粘度計TV-200:東機産業社製を用いて測定した粘度が25°Cで50mPasから5000mPasの範囲である組成物が好ましい。本発明の樹脂組成物はエネルギー線によって容易に硬化させることができる。ここでエネルギー線の具体例としては、紫外線、可視光線、赤外線、X線、ガンマー線、レーザー光線等の電磁波、アルファー線、ベータ線、電子線等の粒子線等が挙げられる。本発明においては、これらのうち、紫外線、レーザー光線、可視光線、または電子線が好ましい。常法に従い、本発明の樹脂組成物に前記エネルギー線を照射することにより、本発明の硬化物を得ることができる。本発明の樹脂組成物の屈折率は通常1.56~1.62であり、好ましくは1.58~1.61である。屈折率はアッベ屈折率計型番:DR-M2、株アタゴ製等で測定することができる。本発明の光学レンズシートには、どのような製造法で作られるものも含まれるが、例えば、レンチキュラーレンズ、プリズムレンズ等の形状を有するスタンパー上に塗布して該樹脂組成物の層を設け、その層の上に透明基材であるバックシート例えば、ポリメタクリル樹脂、ポリカーボネート樹脂、ポリスチレン樹脂、ポリエステル樹脂、又はこれらポリマーのブレンド品等からなるフィルムまたは易接着処理等の処理が為されたガラス基板を接着させ、次いで該透明基材側から高圧水銀灯等によりエネルギー線を照射して該樹脂組成物を硬化させた後、該スタンパーから硬化物を剥離して得ることができる。本発明の樹脂組成物は、光線透過率が高く、ガラス転移温度Tgが高く、離型性、型再現性、基板フィルムまたは易接着処理等が為されたガラス基板との密着性に優れた光学レンズとして有用である。光学レンズとしては、レンチキュラーレンズ、プリズムレンズ、マイクロレンズ等が挙げられる。次に、実施例により本発明を更に詳細に説明する。本発明は以下の実施例によって何ら限定されるものではない。なお、数値の単位部は質量部を示す。以下の実施例に示すような組成にて本発明の紫外線硬化型樹脂組成物及び硬化物を得た。又、樹脂組成物及び硬化膜についての評価方法及び評価基準は以下の通り行った。合成例1:ポリカルボン酸化合物の合成エポキシ樹脂としてビフェニル型エポキシ樹脂である日本化薬製NC-3000Hエポキシ当量288g/eq144g、エチレン性不飽和基含有モノカルボン酸としてアクリル酸分子量7236g、反応触媒としてトリフェニルホスフィン1.5g、溶剤としてプロピレングリコールモノメチルエーテルモノアセテート100gを加え、100°Cで24時間反応させ、エポキシカルボキシレート化合物を得た。得られたエポキシカルボキシレート化合物に多塩基酸無水物としてテトラヒドロ無水フタル酸を4g設定酸価7加え、該エポキシカルボキシレート化合物との総和が70質量となるように溶剤としてのプロピレングリコールモノメチルエーテルモノアセテートを添加し、100°Cにて10時間加熱して付加反応させ、ポリカルボン酸化合物を得た実測固形分酸価11。1粘度:E型粘度計TV-200:東機産業株製を用い、25°Cにて測定した。2離型性:硬化した樹脂を金型より離型させるときの難易度を表す。○金型からの離型が良好である△離型がやや困難あるいは離型時に剥離音がある×離型が困難あるいは型残りがある3型再現性:基材上に紫外線硬化型樹脂層を塗布成型し、高圧水銀灯80W/cm、オゾンレスで1000mJ/cm2の照射を行い硬化させた。硬化した紫外線硬化型樹脂層の表面形状と金型の表面形状を観察した。○再現性良好である×再現性が不良である4密着性:型再現性評価で用いたサンプルにて、JISK5600-5-6に準じて密着性評価を行った。評価結果は0~2を○とし、3~5を×とした。5屈折率25°C:硬化した紫外線硬化性樹脂層の屈折率25°Cをアッベ屈折率計DR-M2:株アタゴ製で測定した。6耐擦傷性:PET基材上に金型を使いプリズム形状を附形し試験片を作製。試験片上に拡散シートのマット面を合わせ、さらにその上に100gの分銅を載せ、プリズムパターンと垂直方向に拡散シートを引っ張った際に発生する擦り傷を観察した。拡散シートには市販品Haze値50を使用した。○傷無し~僅かに傷有り△傷有り×強い傷有り実施例1成分AとしてKAYARADOPP-1.5日本化薬株製:o-フェニルフェノールポリエトキシアクリレートを60部、成分BとしてFA-PTG9A日立化成工業株製:ポリテトラメチレングリコールジアクリレートn=9を10部、成分CとしてIrgacure184BASFジャパン株製:1-ヒドロキシ-シクロヘキシルフェニルケトンを5部、成分Dとして合成例1で得られた化合物を25部、成分EとしてTEGORad2200NEvonikIndustries製:アクリレート変性シリコーンを3部、その他の成分として4-HBA大阪有機化学工業株製:4-ヒドロキシブチルアクリレートを5部、60°Cに加温、混合し、本発明の樹脂組成物を得た。この樹脂組成物をプリズムレンズ金型の上に膜厚が約50μmになるように塗布し、その上に基材として易接着PETフィルム東洋紡コスモシャインA4300、100μm厚を接着させ、更にその上から高圧水銀ランプで1000mJ/cm2の照射量の紫外線を照射させ、硬化させた後剥離して、本発明のプリズムレンズシートを得た。評価結果粘度:900mPas、離型性:○、型再現性:○、密着性:○、屈折率:1.580、耐擦傷性:○実施例2成分AとしてKAYARADOPP-1日本化薬株製:o-フェニルフェノールモノエトキシアクリレートを40部、同じく成分AとしてKAYARADOPP-1.5を10部、成分BとしてFA-PTG49A日立化成工業株製:ポリテトラメチレングリコールジアクリレートn=49を10部、成分CとしてIrgacure184を5部、成分Dとして合成例1で得られた化合物を10部、成分EとしてX-22-1602信越化学工業株製:アクリレート変性シリコーンを2部、その他の成分として、KAYARADUX-0937日本化薬株製:ポリエーテルウレタンアクリレートオリゴマーを20部、ニューフロンティアBPE-10第一工業製薬株製:ビスフェノールAポリエトキシジアクリレートを10部、60°Cに加温、混合し、本発明の樹脂組成物を得た。得られた樹脂組成物を用いて実施例1と同様にして本発明のプリズムレンズシートを得た。評価結果粘度:2750mPas、離型性:○、型再現性:○、密着性:○、屈折率:1.569、耐擦傷性:○実施例3成分AとしてKAYARADOPP-1.5を40部、成分BとしてA-PTMG-65新中村化学工業株製:ポリテトラメチレングリコールジアクリレートn=9を15部、成分CとしてDAROCUR1173BASFジャパン株製:2-ヒドロキシ-2-メチルー1-フェニル-プロパン-1-オンを5部、成分Dとして合成例1で得られた化合物を40部、成分EとしてX-22-1619信越化学工業株製:アクリレート変性シリコーンを4部、ニューフロンティアPHE第一工業製薬株製:フェノキシエチルアクリレートを5部、60°Cに加温、混合し、本発明の樹脂組成物を得た。得られた樹脂組成物を用いて実施例1と同様にして本発明のプリズムレンズシートを得た。評価結果粘度:4050mPas、離型性:○、型再現性:○、密着性:○、屈折率:1.584、耐擦傷性:○実施例4成分AとしてKAYARADOPP-1.5を30部、成分BとしてブレンマーADT-250日油株製:ポリテトラメチレングリコールジアクリレートn=3を20部、成分CとしてIrgacure184を5部、成分Dとして合成例1で得られた化合物を30部、成分EとしてX-22-164A信越化学工業株製:メタクリレート変性シリコーンを5部、その他の成分として、ニューフロンティアBPE-10を10部、60°Cに加温、混合し、本発明の樹脂組成物を得た。この樹脂組成物の25°Cはであった。また、実施例1と同様にして得た樹脂層の25°Cはであった。得られた樹脂組成物を用いて実施例1と同様にして本発明のプリズムレンズシートを得た。評価結果粘度:1600mPas、離型性:○、型再現性:○、密着性:○、屈折率:1.572、耐擦傷性:○実施例5成分AとしてKAYARADOPP-1.5を40部、成分BとしてFA-PTG9A日立化成工業株製:ポリテトラメチレングリコールジアクリレートn=9を15部、同じく成分BとしてFA-PTG28A日立化成工業株製:ポリテトラメチレングリコールジアクリレートn=28を15部、成分CとしてIrgacure184を5部、成分Dとして合成例1で得られた化合物を20部、その他の成分として、ニューフロンティアPHEを10部、60°Cに加温、混合し、本発明の樹脂組成物を得た。得られた樹脂組成物を用いて実施例1と同様にして本発明のプリズムレンズシートを得た。評価結果粘度:1100mPas、離型性:○、型再現性:○、密着性:○、屈折率:1.577、耐擦傷性:○比較例1成分AとしてKAYARADOPP-1.5を60部、成分CとしてIrgacure184を5部、その他の成分としてニューフロンティアPHEを10部、KAYARADUX-4101日本化薬株製:ポリエステルウレタンアクリレートオリゴマーを10部、SR-213サートマー製:テトラメチレングリコールジアクリレートn=1を20部、60°Cに加温、混合し、比較例の樹脂組成物を得た。得られた樹脂組成物を用いて実施例1と同様にして本発明のプリズムレンズシートを得た。テトラメチレングリコール骨格の繰り返し単位が少なく、十分な耐擦傷性を得ることができなかった。評価結果粘度:100mPas、離型性:○、型再現性:○、密着性:○、屈折率:1.557、耐擦傷性:×比較例2特許文献3特開2010-189534号公報の合成例に従い、該文献合成例1の化合物ビナフトールジエトキシジアクリレートを合成し、得られた化合物を20部、o-フェニルフェノールモノエトキシアクリレートを31部、1-ヒドロキシ-シクロヘキシルフェニルケトンを3部、ジフェニル-2,4,6-トリメチルベンゾイルフォスフィンオキシドを0.1部、KAYARADR-115を4部、トリス2-アクリロイルオキシエチルイソシアヌレートを18部、アクリロイルモルホリンを7部、加温、混合し、比較例の樹脂組成物を得た。得られた樹脂組成物を用いて実施例1と同様にして本発明のプリズムレンズシートを得た。評価結果粘度:900mPas、離型性:○、型再現性:○、密着性:○、屈折率:1.587、耐擦傷性:×比較例3特許文献2特開平8-176243号公報の実施例1に従い、ビスフェノールA型エポキシメタクリレートを40部、イソホロンジイソシアネートと2-ヒドロキシプロピルメタクリレートの反応物であるウレタンジメタクリレートを15部、ノナブチレングリコールジメタクリレートを20部、フェニルメタクリレートを25部、2,4,6-トリメチルベンゾイルジフェニルホスフィンオキサイド0.03部、t-ブチルパーオキシイソブチレート0.1部、2-ヒドロキシ-4-メトキシベンゾフェノン0.05部、トリドデシルフォスフェート0.2部を加温、混合し比較例の樹脂組成物を得た。評価結果粘度:2000mPas、離型性:○、型再現性:○、密着性:○、屈折率:1.541、耐擦傷性:△実施例1~7及び比較例1~3の評価結果から明らかなように、特定の組成を有する本発明の樹脂組成物は離型性、型再現性、基板フィルムとの密着性が良好であり、耐久性耐擦傷性、耐スクラッチ性に優れる。そのため例えばレンチキュラーレンズ、プリズムレンズ、マイクロレンズ等の光学レンズシートに適しており、他の光学シートとの接触によって発生する形状の欠点を抑制することができる。"